(57)【特許請求の範囲】
【請求項１】
ヒ素を捕捉し、かつ、オレフィン、硫黄およびヒ素を含む炭化水素フラクションを脱硫するための固定床方法であって、
水素の存在下に捕捉塊体を該炭化水素フラクションと接触させる工程ａ）を包含し、該捕捉塊体は、
・硫化物形態のモリブデンおよび硫化物形態のニッケル；および
・アルミナ類、シリカ、シリカ−アルミナ類および酸化チタンによって構成された群から選択された少なくとも１種の多孔質担体
を含み、ニッケル含有量は、１０〜２８重量％（硫化前の捕捉塊体上の酸化ニッケルの百分率として表される）であり、モリブデン含有量は、０．３〜２．１重量％（硫化前の捕捉塊体上の酸化モリブデンの百分率として表される）である方法。
【請求項２】
工程ａ）からの流出物が、選択的水素化脱硫触媒と接触させられる工程ｂ）を包含する、請求項１に記載の方法。
【請求項３】
炭化水素フラクションは、５〜６０重量％のオレフィン、５０〜６０００重量ｐｐｍの硫黄および１０〜１０００重量ｐｐｂのヒ素を含有する接触分解ガソリンである、請求項１または２に記載の方法。
【請求項４】
前記多孔質担体は、アルミナ類およびシリカ−アルミナ類によって構成された群から選択される、請求項１〜３のいずれか１つに記載の方法。
【請求項５】
前記多孔質担体の比表面積は３０〜３５０ｍ２／ｇである、請求項１〜４のいずれか１つに記載の方法。 
【請求項６】
選択的水素化脱硫触媒は、第VIB族金属と、第VIII族金属と、アルミナ類、シリカ、シリカ−アルミナ類、炭化ケイ素、酸化チタン（単独でまたはアルミナまたはシリカ−アルミナとの混合物として用いられる）および酸化マグネシウム（単独でまたはアルミナまたはシリカ−アルミナとの混合物として用いられる）によって構成された群から選択された少なくとも１種の担体とを含む、請求項２〜５のいずれか１つに記載の方法。
【請求項７】
工程ａ）において、水素流量と炭化水素フラクションの流量との間の比は、５０〜８００Ｎｍ３／ｍ３であり、操作温度は２００〜４００℃であり、操作圧力は０．２〜５ＭＰａである、請求項１〜６のいずれか１つに記載の方法。
【請求項８】
工程ａ）において、水素流量と炭化水素フラクションの流量との間の比は、１００〜６００Ｎｍ３／ｍ３であり、操作温度は２４０〜３５０℃であり、操作圧力は０．５〜３ＭＰａである、請求項１〜６のいずれか１つに記載の方法。
【請求項９】
工程ｂ）は、工程ａ）からの流出物の硫黄含有量が１０ｐｐｍ超である場合に行われる、請求項２〜８のいずれか１つに記載の方法。
【発明の詳細な説明】
【技術分野】
【０００１】
低硫黄ガソリンの製造には、水素化脱硫方法が必要とされる。この水素化脱硫方法は、従来、ガソリンに含まれる硫黄含有化合物を、水素を豊富に含むガスと接触させる工程を含む。このようなガソリンのオクタン価は、そのオレフィン含有量と非常に強く関連している。ガソリンのオクタン価を維持するために、オレフィンの水素化反応は制限されなければならない。それ故に、オレフィンガソリンを選択的に水素化脱硫する方法は、製油業者が燃料に関する将来の規格に従うことができるように１９９０年代の間に開発された。
【０００２】
このような方法において、硫黄含有化合物の転化度を高く維持するために、使用済み触媒は、規則的に新鮮な触媒と置き換えられる。水素化処理触媒の不活性化は、通常、処理されたガソリン中に存在する不純物の存在と関連している。それ故に、ガソリン中に水銀、ヒ素のような重金属または有機金属化合物類の形態のケイ素等の汚染物が存在すると、水素化処理触媒の迅速な不活性化がもたらされる。
【０００３】
種々の解決方法が、オレフィンおよび硫黄含有化合物を含むガソリン中に存在するヒ素を抽出するために提案された。しかしながら、これらの解決方法のいずれも、水素化反応を制限しながら、前記ガソリンからヒ素を捕捉し、かつ、前記ガソリンを脱硫するために適していない。
【背景技術】
【０００４】
特許文献１には、ニッケル、モリブデンおよびリンを含有するナフサ留分または原油の蒸留からの留出物中のヒ素の捕捉に適している触媒が記載されている。ニッケルおよびモリブデン含有量は８重量％超であり、リン含有量は０．１〜３重量％である。本発明との関連で提示された解決方法は、特許文献１において提示された解決方法とは、特に、第VIB族元素の量が０．３〜２．１重量％であるという事実により異なっている。
【０００５】
特許文献２には、耐火性担体と、モリブデンおよびタングステンから選択された少なくとも８重量％の第VIB族元素と、ニッケルおよびコバルトから選択された所定量の第VIII族元素とを含み、第VIII族元素と第VIB族元素の間のモル比が１．５〜２．５であるようにされる、炭化水素留分中のヒ素の捕捉に適している触媒が記載されている。本発明との関連で提示された解決方法は、この特許出願において提示された解決方法とは、特に、第VIB族元素の量が０．３〜２．１重量％である点で異なっている。
【特許文献１】米国特許第６７５９３６４号明細書
【特許文献２】米国特許出願公開第２００３／１１１３９１号明細書
【発明の開示】
【発明が解決しようとする課題】
【０００６】
本発明の目的は、水素化脱硫活性、ＨＤＳ／ＨＤＯ（hydrodesulphurization（水素化脱硫）／olefin hydrogenation（オレフィン水素化））選択性および捕捉塊体上のヒ素の捕捉の間の良好な折衷を得ることである。
【課題を解決するための手段】
【０００７】
上記課題を解決するため、本発明は、ヒ素を捕捉し、かつ、オレフィン、硫黄およびヒ素を含む炭化水素フラクションを脱硫するための固定床方法であって、水素の存在下に捕捉塊体を該炭化水素フラクションと接触させる工程ａ）を包含し、該捕捉塊体は、
・硫化物形態のモリブデンおよび硫化物形態のニッケル；および
・アルミナ類、シリカ、シリカ−アルミナ類、酸化チタンおよび酸化マグネシウムによって構成された群から選択された少なくとも１種の多孔質担体
を含み、ニッケル含有量は、１０〜２８重量％（硫化前の捕捉塊体上の酸化ニッケルの百分率として表される）であり、モリブデン含有量は、０．３〜２．１重量％（硫化前の捕捉塊体上の酸化モリブデンの百分率として表される）であるものである。
【０００８】
上記本発明において、好ましくは、工程ａ）からの流出物が、選択的水素化脱硫触媒と接触させられる工程ｂ）を包含する。
【０００９】
好ましくは、炭化水素フラクションは、５〜６０重量％のオレフィン、５０〜６０００重量ｐｐｍの硫黄および１０〜１０００重量ｐｐｂのヒ素を含有する接触分解ガソリンである。
【００１０】
好ましくは、前記多孔質担体は、アルミナ類およびシリカ−アルミナ類によって構成された群から選択される。
【００１１】
好ましくは、前記多孔質担体の比表面積は３０〜３５０ｍ２／ｇである。
【００１２】
好ましくは、捕捉塊体はリンを含み、リン含有量は、０．１〜１０重量％（硫化前の捕捉塊体上の酸化リンの百分率として表される）である。
【００１３】
好ましくは、選択的水素化脱硫触媒は、第VIB族金属と、第VIII族金属と、アルミナ類、シリカ、シリカ−アルミナ類、炭化ケイ素、酸化チタン（単独でまたはアルミナまたはシリカ−アルミナとの混合物として用いられる）および酸化マグネシウム（単独でまたはアルミナまたはシリカ−アルミナとの混合物として用いられる）によって構成された群から選択された少なくとも１種の担体とを含む。
【００１４】
好ましくは、工程ａ）において、水素流量と炭化水素フラクションの流量との間の比は、５０〜８００Ｎｍ３／ｍ３であり、操作温度は２００〜４００℃であり、操作圧力は０．２〜５ＭＰａである。
【００１５】
好ましくは、工程ａ）において、水素流量と炭化水素フラクションの流量との間の比は、１００〜６００Ｎｍ３／ｍ３であり、操作温度は２４０〜３５０℃であり、操作圧力は０．５〜３ＭＰａである。
【００１６】
好ましくは、工程ｂ）は、工程ａ）からの流出物の硫黄含有量が１０ｐｐｍ超である場合に行われる。
【発明の効果】
【００１７】
本発明は、ヒ素を捕捉し、かつ、オレフィン、硫黄およびヒ素を含む炭化水素フラクションを脱硫するための固定床方法であって、水素の存在下に捕捉塊体を前記炭化水素フラクションと接触させる工程ａ）を包含し、水素流量と炭化水素フラクションの流量との間の比は５０〜８００Ｎｍ３／ｍ３であり、操作温度は２００〜４００℃であり、操作圧力は０．２〜５ＭＰａである方法に関する。捕捉塊体は、硫化物形態のモリブデンと、硫化物形態のニッケルと、アルミナ類、シリカ、シリカ−アルミナ類、酸化チタンおよび酸化マグネシウムによって構成された群から選択された少なくとも１種の多孔質担体とを含む。ニッケル含有量は、１０〜２８重量％であり、モリブデン含有量は、０．３〜２．１重量％である。上記のような本発明により、水素化脱硫活性、ＨＤＳ／ＨＤＯ（hydrodesulphurization（水素化脱硫）／olefin hydrogenation（オレフィン水素化））選択性および捕捉塊体上のヒ素の捕捉の間の良好な折衷を得ることができる。
【発明を実施するための最良の形態】
【００１８】
本発明は、ヒ素を捕捉し、かつ、オレフィン、硫黄およびヒ素を含む炭化水素フラクションを脱硫するための固定床方法に関する。本方法は、水素の存在下に捕捉塊体を前記炭化水素フラクションと接触させる工程ａ）を包含する。水素流量と炭化水素フラクションの流量との間の比は、５０〜８００Ｎｍ３／ｍ３、好ましくは１００〜６００Ｎｍ３／ｍ３、より好ましくは２００〜４００Ｎｍ３／ｍ３である。操作温度は、２００〜４００℃、好ましくは２４０〜３５０℃である。操作圧力は、０．２〜５ＭＰａ、好ましくは０．５〜３ＭＰａである。
【００１９】
捕捉塊体は、
・硫化物形態のモリブデンおよび硫化物形態のニッケル；および
・アルミナ類、シリカ、シリカ−アルミナ類、酸化チタン、酸化マグネシウムによって、好ましくは、アルミナおよびシリカアルミナ類によって構成された群から選択された少なくとも１種の多孔質担体
を含む。
【００２０】
ニッケル含有量は、１０〜２８重量％（硫化前の捕捉塊体上の酸化ニッケルの百分率（％）として表される）である。モリブデン含有量は、０．３〜２．１重量％（硫化前の捕捉塊体上の酸化モリブデンの百分率（％）として表される）である。
【００２１】
（工程ａ））
この説明中にｐｐｍまたはｐｐｂで与えられた値は、重量によって表されるｐｐｍおよびｐｐｂである；１０００ｐｐｂ＝１ｐｐｍ。
【００２２】
用語「モノ−オレフィン」（通常は、アルケンと称される）は、単一の二重結合を有する炭化水素分子を指す。
【００２３】
本発明は、好ましくは、接触分解装置、熱分解（thermal cracking）装置または水蒸気分解（steam cracking）装置に由来する分解ガソリン留分の処理に適用する。ガソリンは、一般的には、沸点範囲が５個の炭素原子を含む炭化水素の沸点から約２５０℃まで延びる炭化水素留分である。
【００２４】
本発明はまた、オレフィンを含有する分解ガソリンを伴う、原油に由来する重金属を含み得る直留蒸留からのガソリン混合物の処理に適用する。
【００２５】
好ましくは、炭化水素フラクションは、接触分解ガソリンであって、５〜６０重量％のオレフィン、５０〜６０００重量ｐｐｍの硫黄および１０〜１０００重量ｐｐｂのヒ素を含有するものである。
【００２６】
本発明との関連で、捕捉工程ａ）の間のオレフィンの水素化度は、５０％未満、好ましくは３０％未満、より好ましくは２０％未満である。
【００２７】
ヒ素含有化合物を捕捉する際に活性であるために、捕捉塊体は、一般的には、ヒ素の捕捉速度が最大にされ、その一方でオレフィンの水素化速度を制限するような操作条件下に用いらなければならない。
【００２８】
用いられる水素は、あらゆる水素源に由来し得る。好ましくは、精油所に由来する新鮮な水素および／または水素化脱硫装置から、好ましくは、精製されるべき炭化水素留分の水素化脱硫装置から再循環させられた水素が用いられる。
【００２９】
反応器の操作温度は、一般的には２００〜４００℃、好ましくは２４０〜３５０℃、より好ましくは２６０〜３４０℃である。
【００３０】
圧力は、一般的には０．２〜５ＭＰａ、好ましくは０．５〜３ＭＰａである。
【００３１】
用いられるべき捕捉塊体の量は、一般的に、仕込原料の汚染物の量、所望の耐用期間および固体上の「捕捉剤」の最大量に応じて計算される。
【００３２】
担体の比表面積は、一般的には３０〜３５０ｍ２／ｇ、好ましくは６０〜２００ｍ２／ｇ、より好ましくは７９〜１４０ｍ２／ｇである。
【００３３】
変形例において、捕捉塊体はリンを含み、リンの含有量は、０．１〜１０重量％（硫化前の捕捉塊体上の酸化リンの百分率（％）として表される）である。
【００３４】
（工程ｂ））
工程ａ）に次いで、一般的には、選択的水素化脱硫工程ｂ）が行われる。実際に、工程ａ）は、硫黄含有有機化合物の一部をＨ２Ｓに変換し得る。しかしながら、工程ａ）からの流出物の硫黄含有量が１０ｐｐｍ超である場合、ヒ素を含まないガソリンは、この選択的水素化脱硫工程ｂ）において処理されて、現行の規格を満たす低硫黄含有量のガソリンが生じさせられる。工程ｂ）の間、工程ａ）からの流出物は、選択的水素化脱硫触媒と接触させられる。
【００３５】
工程ｂ）において用いられる触媒は、一般的には、工程ａ）において用いられた捕捉塊体によって仕込原料中に存在するヒ素から保護される。それ故に、高度に選択的な水素化脱硫触媒であって、ヒ素の存在に敏感なものが工程ｂ）において用いられ得る。
【００３６】
あらゆる水素化脱硫触媒が工程ｂ）において用いられ得る。しかしながら、水素化脱硫反応に関して良好な選択性を有する触媒を用いることが好ましい。このような触媒は、一般的には、少なくとも１種の無定型鉱物、多孔質担体、第VIB族金属および第VIII族金属を含む。第VIB族金属は、一般的には、モリブデンまたはタングステンであり、第VIII族金属は、一般的にはニッケルまたはコバルトである。
【００３７】
担体は、一般的には、アルミナ類、シリカ、シリカ−アルミナ類、炭化ケイ素、酸化チタン（単独でまたはアルミナまたはシリカ−アルミナとの混合物として用いられる）、および酸化マグネシウム（単独でまたはアルミナまたはシリカ−アルミナとの混合物として用いられる）によって構成された群から選択される。好ましくは、担体は、アルミナ類、シリカおよびシリカ−アルミナ類によって構成された群から選択される。
【００３８】
工程ａ）およびｂ）が連続して行われる場合、同一の圧力、温度および水素流量の条件下に二工程を操作することが有利である。
【００３９】
変形例では、捕捉塊体は、工程ｂ）が行われる水素化脱硫反応器の保護層（guard bed）としての位置に置かれる。
【００４０】
別の変形例では、工程ａ）は、別の捕捉反応器において行われ、工程ｂ）が行われる水素化脱硫反応器の上流に置かれる。
【００４１】
捕捉塊体を調製する方法は、いかなる場合にも、本発明の制限要素ではない。
【００４２】
本発明の捕捉塊体は、当業者に知られるあらゆる技術を用いて調製され得る。
【００４３】
それは、一般的には、溶解塩の形態の所望量の金属元素を選択された溶媒、例えば、脱ミネラル水に正確に溶解させ、調製された溶液を用いて可及的に精密に担体の細孔を満たすことからなる乾式含浸法を用いて調製される。
【００４４】
これにより得られた固体は、乾燥工程および／または焼成工程および／または還元工程を経てよい。次に、それは、一般的には、硫化工程を経る。好ましくは、固体は、乾燥工程を経、場合によっては、次いで焼成工程が行われる。
【００４５】
一般的に、硫化は、所定の温度で水素とＨ２Ｓを生じ得る分解可能な硫黄含有有機化合物、例えば、ＤＭＤＳ（dimethyl disulphide：ジメチルジスルフィド）とに接触させて、または、Ｈ２Ｓおよび水素のガス流と直接的に接触させて捕捉塊体を処理することによって行われる。
【００４６】
この工程は、反応装置の内側（現場）または外側（現場外）のいずれかにおいて、１００〜６００℃、好ましくは２００〜５００℃、さらには３００〜４５０℃の温度で行われる。
【００４７】
変形例では、捕捉塊体の硫化は、重金属の捕捉の間に行われる。それ故に、捕捉塊体は、酸化物の形態で装入され、処理されるべき炭化水素フラクションは、それが含む硫黄含有化合物の部分的な分解によって、Ｈ２Ｓを生じさせ、これが、捕捉塊体を硫化し得、金属酸化物を金属硫化物に変換する。
【００４８】
本方法は、当業者に知られるあらゆるタイプの反応器において行われ得る。操作は、本質的な性能を改変することなく、しかし、簡単に耐用期間を最適化することによって、原理と塊体の適用を促進する。
【００４９】
（実施例１：固体の調製）
以下の実施例では、担体の比表面積は、ＢＥＴ法（標準ＡＳＴＭ  Ｄ３６６３）を用いて測定された。細孔容積は、標準ＡＳＴＭ  Ｄ４２８４−９２を用いるぬれ角１４０°による水銀多孔度測定法によって測定された。
【００５０】
本発明の捕捉塊体は、連続的な含浸によって調製された。ニッケルは、硝酸ニッケルから調製された水溶液の二重の乾式含浸によって担持させられ、金属を含有する溶液の容積は、担体の塊体の細孔容積に等しかった。捕捉塊体Ａ（本発明に一致しない）のために、このニッケルの含浸工程のみが行われた。
【００５１】
用いられた担体は、遷移アルミナであって、比表面積が１３５ｍ２／ｇであり、細孔容積が１．１２ｃｍ３／ｇであるものであった。
【００５２】
水溶液の前駆体の濃度は、重量による所望量を担体上に担持させるように調節された。
【００５３】
次いで、固体は、１２時間にわたって１２０℃で乾燥させられ、空気中５００℃で２時間にわたって焼成された。
【００５４】
モリブデンを含有する捕捉塊体（塊体BおよびC）の場合、これは、第二工程において、七モリブデン酸六アンモニウムから調製された水溶液の乾式含浸によって担持させられ、金属を含有する溶液の容積は、担体塊体の細孔容積と厳密に等しかった。水溶液中の前駆体の濃度は、重量による所望量を担体上に担持させるように調節された。次いで、固体は、１２時間にわたって１２０℃で乾燥させられ、空気中５００℃で２時間にわたって焼成された。
【００５５】
捕捉塊体中の金属酸化物の量は、表１に記載される。
【００５６】
選択的水素化脱硫触媒（触媒Ｄ）は、選択的水素化脱硫触媒であって、１０．３重量％の酸化モリブデンおよび２．９重量％の酸化コバルトを含むものである。用いられた担体は、遷移アルミナであって、比表面積が１３５ｍ２／ｇであり、細孔容積が１．１２ｃｍ３／ｇであるものであった。
【００５７】
この触媒の金属酸化物の量は、表１に記載される。
【００５８】
【表１】
0005329926.tif 000002
【００５９】
（実施例２：ヒ素捕捉塊体）
ヒ素捕捉試験は、管状反応器の内側において連続的な固定床に充填された捕捉塊体について行われた。この場合、本発明者らは、その飽和度を研究するために、攻撃床（attack bed）中（すなわち、連続固定床の最初の床上）に配置された捕捉塊体に興味を持った。ヒ素を含有する接触分解（ＦＣＣ）ガソリンであって、表２に示される組成特徴を有するものが、反応器に充填された種々の床を通じて浸透するように注入された。
【００６０】
【表２】
0005329926.tif 000003
【００６１】
操作条件は、以下の通りであった：
・  Ｐ＝２．０ＭＰａ；
・  Ｈ２／仕込原料＝３００標準リットル／リットル（炭化水素仕込原料）
・  ＨＳＶ（houry spece velosoty：毎時空間速度）＝４ｈ−１；
・  Ｔ＝２６０℃。
【００６２】
捕捉塊体は、予備硫化された状態で充填された。捕捉塊体の活性化は、水素中２５０℃で、触媒の重量（ｇ）当たり水素１．２標準リットルの流量で行われた。
【００６３】
ヒ素の捕捉は、液体流出物中のヒ素含有量を測定することによってモニタリングされた。ヒ素は、原子吸光分析法（黒鉛炉）によって分析された。試験は、ヒ素が現れた時、すなわち、分析方法で流出物中にヒ素が検出された時に終了させられた。
【００６４】
次いで、捕捉塊体は排出された。固体によって捕捉されたヒ素の重量による量は、Ｘ線蛍光によって測定された。
【００６５】
捕捉塊体は、実施例１に従って調製された。酸化モリブデンおよび酸化ニッケルに対する活性相におけるそれらの重量含有量並びに捕捉されたヒ素の量（重量百分率）が表３に与えられる。
【００６６】
【表３Ａ】
0005329926.tif 000004
【００６７】
捕捉塊体Ｂは、１４．８重量％のヒ素を捕捉した。すなわち、基準捕捉塊体Ａにについての１２．１重量％より多く、捕捉塊体Ｃについての１０．２重量％より多かった。
【００６８】
（実施例４：活性および選択性試験）
水素化脱硫（ＨＤＳ）およびＨＤＳ／ＨＤＯ（hydrodesulphurization/olefin hydrogenation）選択性についての触媒性能を評価するために、１０重量％の２，３−ジメチルブタ−２−エンおよび０．３３重量％の３−メチルチオフェン（すなわち、仕込原料に対して１０００ｐｐｍの硫黄）を含有する接触分解ガソリン（ＦＣＣ）の典型であるモデル装入材料が用いられた。用いられた溶媒はヘプタンであった。捕捉塊体は、現場外において気相中５００℃で２時間にわたってＨ２中Ｈ２Ｓ（１５％）の流れの中で予備硫化された。
【００６９】
反応は、閉塞グリニャール（Grignard）型反応器中で、３．５ＭＰａの水素圧力下に２５０℃で行われた。上記の仕込原料および触媒がこの反応器に導入された。種々の時間間隔でサンプルが取られ、ガスクロマトグラフィーによって分析されて、試薬の消失および結果として生じる生成物の出現が観察された。
【００７０】
活性は、硫黄含有化合物に対して１次であると仮定して、酸化物形態の固体の容積に規格化された水素化脱硫反応（ＨＤＳ）についての速度定数ｋＨＤＳとして表された。選択性は、規格化された速度定数比ｋＨＤＳ／ｋＨＤＯとして表された（ｋＨＤＯは、オレフィンに対して１次であると仮定して、オレフィンの水素化反応（ＨＤＯ）についての、酸化物形態の固体の容積当たりの規格化された速度定数である）。
【００７１】
値は、基準として触媒Ｄを採用し、および、ｋＨＤＳ／ｋＨＤＯ＝１００およびｋＨＤＳ＝１００を採用することによって規格化された。
【００７２】
【表３Ｂ】
0005329926.tif 000005
【００７３】
基準触媒Ｄに対して規格化されたＨＤＳ活性およびＨＤＳ／ＨＤＯ選択性の観点からの捕捉塊体の触媒性能が表４に与えられる。各固体によって捕捉されたヒ素の量も示される。
【００７４】
【表４】
0005329926.tif 000006
【００７５】
捕捉塊体Ａは、基準触媒Ｄよりも活性が大きく劣っており、わずかに２１％のＨＤＳ活性を有していた。それは、基準触媒Ｄよりも選択性がはるかに高くなっており、選択性は４倍であった。
【００７６】
捕捉塊体Ｂは、基準触媒Ｄよりも活性が劣っており、５７％のＨＤＳ活性を有していた。それはまた、触媒Ｄより選択性が高くなっており、基準の選択性の１．７倍であった。それ故に、この固体によって、ヒ素化捕捉、ＨＤＳ活性およびＨＤＳ／ＨＤＯ選択性の間のより良好な折衷がもたらされる。
【００７７】
捕捉塊体Ｃは、基準触媒Ｄよりも活性がわずかに高く、１０８％のＨＤＳ活性を有していた。それは、基準触媒Ｄより選択性が劣っており、その選択性は、０．８８倍であった。